(57)【要約】【課題】形態安定性、吸水性、風合い、意匠性に優れたハンカチを提供すること。【解決手段】本発明のハンカチ用布帛は、芯部に、合成繊維の短繊維を配し、鞘部に、セルロース短繊維を配した複重層糸を用いてなるハンカチ用布帛であって、複重層糸における鞘部のセルロース短繊維及び芯部の合成繊維の比率（セルロース短繊維：合成繊維）が重量を基準として５０：５０〜８０：２０であることを特徴とするものである。【選択図】なし【特許請求の範囲】
【請求項１】
芯部に合成繊維の短繊維を配し、鞘部にセルロース短繊維を配した複重層糸を用いてなるハンカチ用布帛であって、複重層糸における鞘部のセルロース短繊維及び芯部の合成繊維の比率（セルロース短繊維：合成繊維）が重量を基準として５０：５０〜８０：２０であることを特徴とするハンカチ用布帛。
【請求項２】
複重層糸の撚係数が、単糸撚の綿式撚係数（Ｋ）が２．０以上４．２以下であることを特徴とする請求項１に記載のハンカチ用布帛。
【請求項３】
複重層糸が糸染されていることを特徴とする請求項１又は２に記載のハンカチ用布帛。
【請求項４】
生地厚さが０．２〜１．０ｍｍ、生地目付けが５０〜１５０ｇ／ｍ２であることを特徴とする請求項１に記載のハンカチ用布帛。
【請求項５】
吸水性において、初期、１０洗後の吸水性がいずれも１０秒以内であることを特徴とする請求項１に記載のハンカチ用布帛。
【請求項６】
加工工程において温度が１７０〜２１０℃、加工時間１５〜４０秒間熱セットを施すことを特徴とする請求項１に記載のハンカチ用布帛。
【請求項７】
生地形状が織物であり、カバーファクター（ＣＦ）が１５〜３０、引裂き強さがたて、よこ共に１０Ｎ以上、寸法変化率が±１％以下である請求項１に記載のハンカチ用布帛。
【請求項８】
請求項１〜７のいずれかに記載のハンカチ用布帛から製造された、ハンカチ。
【発明の詳細な説明】
【技術分野】
【０００１】
本発明は、形態安定性、吸水性、風合い、意匠性に優れたハンカチ用布帛及びハンカチに関するものである。
【背景技術】
【０００２】
従来から、形態安定性に優れ高い吸水性を有するハンカチが要望され、樹脂加工剤や触媒をスプレーまたは浸漬後、遠心脱水し、乾燥、プレス、キュアーする方法が盛んに実施されている。しかし、ホルムアルデヒドにより気相（ＶＰ）加工した製品は、形態安定性（繰り返し洗濯後のＷ＆Ｗ性、プリーツ性、パッカリング性、保型性など）は優れるものの引張強力、引裂強力、耐摩耗性が著しく低下する問題があった。
【０００３】
また、特許文献１（特開平１０−７２７７３号）、特許文献２（特開平１０−７７５７３号）にはメチロール化可能な活性水素を少なくとも２ケ有する環状尿素化合物及び潜在性酸性触媒類を付与されたセルロース系繊維含有繊維製品に、セルロースを架橋させることができる薬剤で気相加工することにより、引張強力、引裂強力、耐摩耗性を向上させる方法が提案されているが、セルロースを架橋させる薬剤（ホルムアルデヒドなど）を繊維内部まで浸透させるため強力の低下が顕在する。さらには、ホルムアルデヒドは人体への影響が懸念され濃度によって粘膜への刺激性を中心とした急性中毒があり、取り扱いに細心の注意が必要である。
【０００４】
また、特許文献３（実開平５−８０４５６号）、特許文献４（特開２０００−３４５４０６号）には、吸水性、風合いに優れたハンカチとして天然繊維と合成繊維からなるハンカチが提案されている。特許文献３には、天然繊維と、単糸繊度が０．００１〜０．５デニールの極細合成繊維とを併用し、かつクロス表面の８０％以上が合成繊維で覆われるように構成したワイピングクロスは、毛羽脱落が少なく、ワイピング特性に優れるとともに吸水性、保水性、手触りや風合いに優れることが記載されている。
特許文献４には、２０〜６０ｗｔ％の天然繊維と、単糸繊度が０．００１〜０．５デニールの極細合成繊維とを併用してなるハンカチが記載されている。特許文献４のハンカチは抗菌加工がされており、ワイピング特性に優れているとともに、吸水性、保水性、手触りや風合いが良く、ワイピング面の毛羽脱落が少なく、工業洗濯を繰り返しても抗菌性の低下が少ないと記載されている。
【０００５】
しかしながらこれらの発明はいずれも、ワイピングクロスが主な用途であって、表面の毛羽脱落を低減する観点から、極細合成繊維を布帛の表面に配する構造であり、天然繊維を用いたハンカチと比較すると風合い面で劣るものであった。
【０００６】
一方、天然繊維を用いたハンカチ生布では、一般に綿糸、４０〜８０番手（英式番手）の細番手の単糸を経糸及び緯糸に使用し、主として平織組織で製織されるが、単糸の強力が充分でなく、風合いも劣る。また、８０〜１６０番手の双糸を使用した場合は、強力、風合いが向上するが、製造工程が増加し、製造時間が増加するのみならず、製造コストが増加するなどの欠点があった。
【先行技術文献】
【特許文献】
【０００７】
【特許文献１】特開平１０−７２７７３号公報
【特許文献２】特開平１０−７７５７３号公報
【特許文献３】実開平５−８０４５６号公報
【特許文献４】特開２０００−３４５４０６号公報
【発明の概要】
【発明が解決しようとする課題】
【０００８】
本発明の目的は、合成繊維とセルロース短繊維との混紡糸を用いたハンカチと同等の強力を有し、しかも形態安定性と風合い、吸水性に優れたハンカチ用布帛及びハンカチを提供することにある。
【課題を解決するための手段】
【０００９】
本発明者らは鋭意検討した結果、繊維の表面にはセルロース繊維の鞘部を有し、芯部には合成繊維を配した複重層糸を用いて布帛を構成することで、表面のセルロース繊維によって風合いや吸水性が良く、芯部の合成繊維によって速乾性と形態安定性が得られ、混紡糸と同等の強力を有し、意匠性に優れたハンカチ用布帛を得られることを見出し、本発明に到達した。すなわち、本発明の要旨は以下の通りである。
【００１０】
（１）芯部に合成繊維の短繊維を配し、鞘部にセルロース短繊維を配した複重層糸を用いてなるハンカチ用布帛であって、複重層糸における鞘部のセルロース短繊維及び芯部の合成繊維の比率（セルロース短繊維：合成繊維）が重量を基準として５０：５０〜８０：２０であることを特徴とするハンカチ用布帛。
（２）複重層糸の撚係数が、単糸撚の綿式撚係数（Ｋ）が２．０以上４．２以下であることを特徴とする（１）に記載のハンカチ用布帛。
（３）複重層糸が糸染されていることを特徴とする（１）又は（２）に記載のハンカチ用布帛。
（４）生地厚さが０．２〜１．０ｍｍ、生地目付けが５０〜１５０ｇ／ｍ２であることを特徴とする（１）に記載のハンカチ用布帛。
（５）吸水性において、初期、１０洗後の吸水性がいずれも１０秒以内であることを特徴とする（１）に記載のハンカチ用布帛。
（６）加工工程において、温度が１７０〜２１０℃、加工時間１５〜４０秒間熱セットを施すことを特徴とする（１）に記載のハンカチ用布帛。
（７）生地形状が織物であり、カバーファクター（ＣＦ）が１５〜３０、引裂き強さが、たて、よこ共に１０Ｎ以上、寸法変化率が±１％以下である（１）に記載のハンカチ用布帛。
（８）（１）〜（７）のいずれかに記載のハンカチ用布帛から製造された、ハンカチ。
【発明の効果】
【００１１】
本発明によれば、表面（鞘側）にセルロース繊維を有する複重層糸を用いることによって、合成繊維とセルロース繊維とを混紡した糸からなるハンカチと比較して風合いに優れ、速乾性、寸法安定性に優れたハンカチを得ることが出来る。また、綿１００％のハンカチと比較して強力が高く、意匠性に優れたハンカチを得ることができる。さらには、加工工程において熱セット加工を施すことによって寸法安定性を向上せしめることが出来、セルロースを架橋させることができる薬剤で気相加工する必要がなくなり、コスト的にも排水負荷など環境に及ぼす影響も最低限に留めることが可能になる。
【発明を実施するための形態】
【００１２】
以下、本発明を詳細に説明する。
本発明で用いる複重層糸は、断面が芯鞘型の二層構造をなし、芯部、鞘部共に短繊維からなるものである。芯部、鞘部共に短繊維からなるとは芯部、鞘部共に複数の短繊維が集合して形成されているという意味であり、短繊維１本から形成されているという意味ではない。また、短繊維とは連続繊維ではない短い繊維（ステープル）を指す。
【００１３】
本発明で用いる複重層糸の芯部に用いられる合成繊維の短繊維を構成する素材としては、ポリエチレンテレフタレート、ポリエチレンナフタレート、ポリブチレンテレフタレート、ポリトリチレンテレフタレート、ポリ乳酸等のポリエステル、ナイロン６、ナイロン６６等の脂肪族ポリアミド、ビニロン等のポリビニルアルコール系や、ポリパラフェニレンベンゾビスオキサゾール、ポリアクリレート、ポリエチレン、ポリプロピレン等のポリオレフィンなどを例示することができる。好ましくはポリエチレンテレフタレート、ビニロン、ナイロンである。
【００１４】
また、合成繊維の短繊維には、必要に応じて各種の添加剤、例えば、艶消し剤、熱安定剤、消泡剤、整色剤、難燃剤、酸化防止剤、紫外線吸収剤、赤外線吸収剤、蛍光増白剤、などが添加されていてもよい。
【００１５】
本発明で用いる合成繊維の短繊維の単糸繊度、繊維長は特に限定されるものではないが、好ましくは単糸繊度として０．６〜１．７ｄｔｅｘが、繊維長として３２〜５１ｍｍであることが望ましい。
【００１６】
鞘部に用いるセルロース繊維の短繊維としては、綿、麻、竹などの植物繊維、レーヨン、リヨセル、モダール、ポリノジック、キュプラなどの溶剤紡糸セルロース繊維があげられ、中でも綿、レーヨン、リヨセルが好適である。
本発明で用いるセルロース繊維の短繊維の単糸繊度、繊維長は特に限定されるものではないが、単糸繊度として０．５〜３ｄｔｅｘが好ましく、０．７〜１．６ｄｔｅｘがより好ましい。繊維長として３０〜６０ｍｍが好ましく、３５〜５５ｍｍがより好ましい。複重層糸を構成する合成繊維及びセルロース繊維としていずれも短繊維を用いることにより、少なくとも一方が長繊維から得られる複重層糸に比べて、得られるハンカチをいっそう柔軟にし、風合いに優れたものとすることができる。
【００１７】
本発明で用いる複重層糸は、芯部に配する合成繊維の短繊維の重量比率が、２０〜５０重量％であることが必要である。芯部の重量比率が５０重量％以上では、鞘部のセルロース繊維の低被覆性により、風合いに劣る。また、芯部の重量比率が２０重量％以下では、形態安定性に劣ることになるからである。
【００１８】
本発明で用いる複重層糸の撚係数は、２．０〜４．２の範囲が好ましい。撚係数Ｋとは、Ｋ＝Ｔｗ／√Ｓ１〔但し、Ｔｗは撚数（回／インチ）（１インチ＝２．５４ｃｍ）、Ｓ１は紡績糸繊度（英式綿番手）をそれぞれ示す。〕であり、撚係数を２．０〜４．２とすることにより、得られる布帛の強度を一定以上に保ちながら、風合いに優れたものとすることができる。
【００１９】
次に、本発明に用いる複重層糸を得るための方法について述べる。
本発明のハンカチ用布帛に用いる紡績糸は、例えばそれぞれの短繊維からなる粗糸を用意して、芯部に配する合成繊維の短繊維（以下、短繊維Ａと称す）からなる粗糸を芯側に、鞘部に配するセルロース短繊維（以下、短繊維Ｂと称す）からなる粗糸を鞘側に配しながら、同時に精紡する。またはそれぞれの短繊維からなるスライバーを用意し、短繊維Ａからなるスライバーを芯側に、短繊維Ｂからなるスライバーを鞘側に配しながら、同時に粗紡し、後に得られた複合粗糸を精紡することによって製造することが出来る。
【００２０】
具体的に前者の方法では、まず一連の紡績工程によって、短繊維Ａ、短繊維Ｂそれぞれの粗糸を作成する。
次にリング精紡機に各粗糸を導入し、芯側より鞘側の送出量を大きくしながら精紡する。この時、各粗糸を同一ドラフト域へ並行に導入する。導入すべき粗糸としては、基本的に芯側・鞘側それぞれ１本ずつでよいが、紡績糸の被覆性を高める観点から、複数の粗糸を鞘側へ用いて一本の芯側粗糸を覆うといった方法も採用できる。
【００２１】
一方、後者の方法でも、まず、一連の紡績工程により、短繊維Ａ、短繊維Ｂそれぞれのスライバーを作成する。次に、粗紡機に各スライバーを導入する。この時、各スライバーを同一ドラフト域へ並行に導入すると同時に、芯側スライバーをフライヤーヘッドから見てドラフト域の外側に、鞘側スライバーを内側に導入する。そして、芯側スライバーにおけるドラフト軸方向（但し、糸進行方向）と、芯側スライバーのフロントローラー最終ニップ点とフライヤーヘッドとを結ぶ（但し、糸進行方向）とのなす角度が、水平面に投影した際に、０〜６０°の範囲を満足するように設定する。さらに、鞘側スライバーを芯側にスライバーより速い速度で供給することで、鞘側をやや弛ませる一方で、芯側をやや張った状態にする。
こうすることで、フライヤーの回転による撚りが芯側スライバーへ集中的に伝播される結果、鞘側スライバーを芯側スライバーに巻き付けることが出来る。粗糸を得た後は、公知の精紡機を用いて、精紡することで本発明の複重層糸を得ることが出来る。
本発明では、上記の工程で得られる芯鞘構造の紡績糸を用いることで、形態安定性と風合い、吸水性に優れたハンカチを得ることが出来る。
【００２２】
本発明のハンカチ用布帛は、上記紡績方法で得られた複重層糸を更に糸染して使用することが好ましい。染色方法を特に限定するものではないが、糸染にはパッケージ（チーズ）染色機によるチーズ染や綛染、その他公知の技術を用いて染色することが可能である。その中において、浴比が小さく、経済的で、糸乱れがないことからパッケージ染色機による染色がより好ましい。
【００２３】
染色前には必要に応じて精練、漂白、シルケット加工をし、その後染色するが、芯部に用いられる合成繊維、及び鞘部のセルロース繊維それぞれを染色することが好ましい。合成繊維、セルロース繊維を染色する染料は、それぞれに適した染料を用いれば良く、合成繊維及びセルロースを同時染色（１浴染法）もしくは、合成繊維側を染色、還元洗浄後、セルロース側を染色（２浴染法）にて染色しても良い。
【００２４】
芯と鞘とを同じ色調となるように染色することが、意匠性などの観点から好ましい。本発明の複重層糸は、鞘側のセルロース繊維が表面を被覆しているが、芯も染色することによってより均一で鮮やかな色調の糸を得ることができ、意匠性の高いハンカチを得ることができる。従来のハンカチはプリントによって様々な意匠を施されることが多いが、本発明のハンカチ用布帛は、多色糸の使用や織組織の設計によって任意の意匠を施される。
【００２５】
次に、紡績、糸染された複重層糸を原糸として用いてハンカチ生機を製織するが、製織機は市販、公知のドビー及びジャカード開口装置を搭載した織機で製織することが出来る。織機においても、シャットル、レピア、グリッパー、エアジェット織機等、公知の織機を用いて製織が可能である。また、ハンカチとしての機能を保持するため、カバーファクター（ＣＦ）を規定する必要がある。カバーファクター（ＣＦ）としては、１５〜３０の織物を製織することが望ましい。また、生地厚さが０．２〜１．０ｍｍ、生地目付けが５０〜１５０ｇ／ｍ２であることが好ましい。
【００２６】
ハンカチ生機の製織には上述の複重層糸を１００％用いてもよいし、他種の糸と交織することも可能である。他種の糸としては、本発明の効果を損なわない範囲内で、綿、絹、毛、ポリエステル繊維、ナイロン繊維等が用いられていても良い。交織する他種糸の割合は、２０％以下であることが好ましい。すなわち本発明のハンカチ用布帛中、複重層糸の割合は８０％以上が好ましく、９０％以上がより好ましく、１００％であることが特に好ましい。ハンカチ用布帛中の複重層糸の割合を８０％以上とすることにより、ハンカチの加工時に皺の発生をいっそう抑えることができるとともに、形態安定性、吸水性、速乾性、意匠性等にいっそう優れたものとすることができる。
【００２７】
得られた織物は、以下の工程により加工を行う。毛焼工程においては、織物表面上の毛羽を燃焼により除去する。毛焼工程はピリング防止に効果的であり、風合いや光沢を改善する。毛焼の方法はプロパンガス、ブタンガスを使用するバーナーによるガス式毛焼が望ましい。次工程の糊抜きではオープンソーパーやロータリーソーパーを用いて油剤や糊剤等の精練除去等を施す。糊抜剤はあらかじめ経糸糊剤の成分を調査し、アミラーゼなどの酵素糊抜剤、過硫酸塩、亜臭素酸塩などの酸化糊抜剤等のうち、最適な糊抜剤を選択使用すると良い。糸染工程において、シルケット加工を施していない場合、糊抜工程後に光沢向上、幅セット、防縮性付与のために加工する。その後洗浄し、柔軟仕上げ剤を付与、最後の工程として、形態安定化、幅固定、防縮、しわ除去、風合改善等を目的にヒートセット機による熱セット加工を施す。ヒートセット条件は、芯部の合成繊維に適した条件で行うが、温度１７０〜２１０℃×加工時間１５〜４０秒間とすることができ、１８０℃〜２１０℃×２０秒程度がより好ましい。
【００２８】
上述の工程によってハンカチ用布帛は製造される。製造されたハンカチ用布帛は、裁断、縫製を含む公知の工程を経て、最終商品であるハンカチとなる。本発明では、上述の構成の複重層糸を上述の工程に供することによって、合成繊維とセルロース短繊維の混紡糸を用いたハンカチと同等の強力を有し、しかも形態安定性と風合い、吸水性に優れたハンカチを得ることが出来る。
【実施例】
【００２９】
次に、実施例により本発明を具体的に説明するが、本発明はこれらによって限定されるものではない。また、実施例及び比較例における測定及び計算方法は、次の通りである。
（１）カバーファクター
カバーファクターは下記の式で算出した。
【数１】
2015059281.tif 000002
【００３０】
（２）引裂き強さ
ＪＩＳ  Ｌ  １０９６（一般織物試験方法）Ｄ法（ペンジュラム法）に準じ、６．３ｃｍ×１０ｃｍの試験片をたて方向及びよこ方向にそれぞれ５枚採取し、試験片をエレメンドルフ形引裂き試験機に取り付け、試験片の両つかみの中央で直角に２ｃｍの切れ目を入れる。荷重をかけて切れ目の残り４．３ｃｍを、たて方向、よこ方向に引裂いた時に示す荷重強さ（Ｎ）を測定し、それぞれの平均値を算出した。
【００３１】
（３）寸法変化率
ＪＩＳ  Ｌ  １０９６（一般織物試験方法）Ｇ法（電気洗濯機法）に準じ、経４０ｃｍ、緯４０ｃｍの試料を経方向と緯方向の寸法を測定した後、ＪＩＳ  Ｌ  ０２１７  １０３法に従って洗濯、脱水を行い、経方向が垂直に、緯方向が水平になるように吊り下げ、一昼夜乾燥した後、経方向と緯方向の寸法を再度測定し、下記の式で寸法変化率を算出した。
寸法変化率（％）＝［（洗濯前の寸法−洗濯後の寸法）／洗濯前の寸法］×１００
【００３２】
（４）吸水性
ＪＩＳ  Ｌ  １９０７（繊維製品の吸水性試験方法）の滴下法に準じ、試験片上１０ｍｍの高さから水を１滴（約０．０４ｍｌ）滴下し、水滴が試験片に到達してから水の鏡面反射が完全になくなるまでの時間を測定した時間である。試験片として、初期の吸水性については洗濯前の試験片を、１０洗後の吸水性については、ＪＩＳ  Ｌ  ０２１７  １０３法に従って１０回洗濯後、脱水を行い、経方向が垂直に、緯方向が水平になるように吊り下げ、一昼夜乾燥した後の試験片を、それぞれ用いた。
【００３３】
（５）ピリング
ＪＩＳ  Ｌ  １０７６（織物及び編物のピリング試験方法）Ａ法（ＩＣＩ形試験機を用いる方法）に準じ、経方向、緯方向それぞれ２枚採取した１０ｃｍ×１２ｃｍの試験片を特殊ゴム管に捲きつけ、縫い合わせて両端をビニールテープで止め、試験機の回転ボックスに入れ、連続１０時間回転後にピリング判定標準写真を並べて比較判定し、試験結果は小数点以下１桁を０又は５に丸めて求めた数値である。
【００３４】
（６）風合い
官能検査により以下の通り評価した。
ソフト：○、普通：△、固い：×。
【００３５】
（実施例１）
芯成分として、繊度１．４５ｄｔｅｘ、繊維長３８ｍｍのポリエステル短繊維スライバー（Ａ）を、鞘成分として繊度１．１５ｄｔｅｘの綿（Ｂ）を用意した後、各スライバーを粗紡機に導入し、フライヤーヘッドから見て、（Ａ）をドラフト域外側に、（Ｂ）を内側に配置して各々をドラフトし、後に（Ａ）を芯側、（Ｂ）を鞘側に配しながら、両者を重ね合わせ、芯の重量比率が４０％、鞘の重量比率が６０％の複合粗糸を得た。そして、得られた複合粗糸を通常の条件で精紡し、撚数２２．８回／インチ、撚方向Ｚ、太さ４０番手（英式綿番手）の複重層糸を得た。その原糸を多数の孔を空けたポリプロピレン製チューブにソフトワインドし、高圧パッケージ染織機を用いて精練、シルケット加工処理を施した後、綿側を反応染料、ポリエステル側を分散染料により染色、フィックス処理、湯洗、水洗、油剤付与を実施後、脱水、乾燥後にリワインドを実施し、複数色の糸染パッケージを得た。
上記、糸染した複重層糸を織物設計した経糸配列に従い、部分整経機にて整経した後、ビームに巻取り、糊付けを施し、高速エアジェット織機にて経糸密度１１０本／インチ、緯糸密度が９８本／インチになるよう製織して２／２の綾組織、織幅４５インチ、カバーファクター（ＣＦ）が２４．９のハンカチ生布を得た。
その後、得られたハンカチ生布を毛焼、糊抜、柔軟剤付与後、ヒートセットにて１９０℃で２０秒間熱セットを施した。
【００３６】
（実施例２）
実施例１において、芯の重量比率が２０％、鞘の重量比率が８０％、撚数２７．９回／インチ、撚方向Ｚ、太さ６０番手（英式綿番手）の複重層糸を得、高速エアジェット織機にて経糸密度１３８本／インチ、緯糸密度が１２５本／インチになるよう製織して２／２の綾組織、織幅４５インチ、カバーファクター（ＣＦ）が２５．５であること以外は、同条件にて加工してハンカチ生地を得た。
【００３７】
（比較例１）
実施例１において、ポリエステル短繊維スライバー（Ａ）及び綿（Ｂ）をそれぞれ単独でスライバーに紡績した後、重量比４０：６０にて練条工程でスライバー混紡し、得られた混紡粗糸を通常の条件で精紡すること以外は、同条件にて加工してハンカチ生地を得た。
【００３８】
（比較例２）
実施例１において、綿１００％スライバーを通常の条件で精紡すること以外は、同条件にて加工してハンカチ生地を得た。
【００３９】
（比較例３）
実施例２において、綿１００％スライバーを通常の条件で精紡すること以外は、同条件にて加工してハンカチ生地を得た。
【００４０】
上記、実施例及び比較例にて得られたハンカチ生地を評価し、評価結果を表１に記す。
【表１】
2015059281.tif 000003
【００４１】
実施例１、２のハンカチは寸法変化率がいずれも−０．７％以下であるのに対して、綿ハンカチ（比較例２，３）は−０．８〜−１．２％であった。つまり、本発明のハンカチは、綿ハンカチと比較して形態安定性に優れることがわかる。また実施例１，２のハンカチは、通常の混紡での紡績糸（比較例１）と比較して、ピリング性及び風合いに優れた効果を得ることが出来る。
【００４２】
また、引裂き強さを同番手の糸からなるハンカチ生地同士で比較すると、実施例１（４０／１番手、複重層糸）は比較例１（４０／１番手、混紡糸）よりも、たて・よこ共に引裂き強さが高かった。同様に実施例２（６０／１番手、複重層糸）は比較例３（６０／１番手、綿）よりも、たて・よこ共に引裂き強さが高かった。
つまり本発明のハンカチは次の効果を奏することができる。
【００４３】
合成繊維を芯に配し、表面に出ないため、複重層糸では綿１００％のハンカチ生地と同等のピリング性能を有する。
【００４４】
熱セット性に優れた合成繊維を配するため、洗濯後の寸法安定性に優れる。
【００４５】
セルロース繊維が高混率で、細い番手を使用することでより風合いに優れる。
【００４６】
鞘部にセルロース繊維を配することで、風合いに優れ、色調においても通常の混紡糸と比較してより鮮やかである。